"少なくとも1つのポリウレタンP1の存在下で、エチレン性不飽和化合物の2工程のラジカル重合により得られるポリウレタン-ポリアクリレート-ハイブリッド分散液において、-第一の工程では、少なくとも1つのエチレン性不飽和化合物eを、-少なくとも1つのポリウレタンP1、-少なくとも1つのレドックス開始剤系I及び-少なくとも1つの鉄化合物Fの存在下で、少なくとも部分的にラジカル重合し、かつ引き続き、-第二の工程では、少なくとも1つのエチレン性不飽和化合物fを-ラジカル重合し、その際、-少なくとも1つのポリウレタンP1は、-イソシアネート基含有の構成成分として、脂肪族及び/又は脂環式イソシアネートのみから構成され、かつ-ポリウレタン1kg当たり500mmol未満の少なくとも部分的に中和された酸基の含有量を有し、-第一の工程の少なくとも1つのエチレン性不飽和化合物eは、少なくとも50°Cのガラス転移温度を有し、-第二の工程の少なくとも1つのエチレン性不飽和化合物fは、20°Cまでのガラス転移温度を有し、-ポリウレタンP1の、第一と第二の工程のエチレン性不飽和化合物eとfの合計に対する質量比は、50:50~10:90であり、かつ-ラジカル重合の間の温度は85°C以下である、少なくとも1つのポリウレタンP1の存在下で、エチレン性不飽和化合物の2工程のラジカル重合により得られるポリウレタン-ポリアクリレート-ハイブリッド分散液。ポリウレタンP1は、I次のもの:a4~30個の炭素原子を有する少なくとも1つの多価イソシアネート、bジオール、そのうちb1ジオールbの全体量に対して、10~100molは、500~5000の分子量を有する、及びb2ジオールbの全体量に対して、0~90molは、60~500g/molの分子量を有する、c場合により、ジオールbとは異なる、アルコール性ヒドロキシル基又は第一級アミノ基もしくは第二級アミノ基である反応性基を有する更なる多価化合物、dモノマーa、b及びcとは異なる、少なくとも1つのイソシアネート基又はイソシアネート基に対して反応性である少なくとも1つの基を有し、ポリウレタンの水分散性に作用する更に少なくとも1つの親水基又は潜在的な親水基を有するモノマー、を溶剤の存在下で反応させることにより、ポリウレタンを製造し、及びII引き続き、前記ポリウレタンを水中で分散させ、IIIその際、工程IIの前、間及び/又は後に、場合によりポリアミンを加えることができること、により得られる、請求項1に記載のポリウレタン-ポリアクリレート-ハイブリッド分散液。aは、1,6-ヘキサメチレンジイソシアネートとイソホロンジイソシアネートから成る群から選択される、請求項2に記載のポリウレタン-ポリアクリレート-ハイブリッド分散液。ジオールb1は、少なくとも部分的にポリエステルであり、これは構成成分として少なくとも部分的に1,2-又は1,3-二置換された環状ジカルボン酸を組み込まれた形で有する、請求項2又は3に記載のポリウレタン-ポリアクリレート-ハイブリッド分散液。モノマー混合物eは、以下のように構成される:e1少なくとも1つのシクロアルキルメタアクリレートを少なくとも60質量、有利には少なくとも70質量、特に有利には少なくとも80質量、及び100質量まで、更に有利には95質量まで、特に有利には90質量まで、e2少なくとも1つの官能基を有する少なくとも1つのメタアクリレート又はメタアクリルアミドを0質量、有利には少なくとも5質量、特に有利には少なくとも10質量及び40質量まで、有利には30質量まで、及び特に有利には20質量まで、e3正確に1個のラジカル重合可能な二重結合を有する、少なくとも1つの芳香族環系を含むラジカル重合可能なモノマーを0~15質量、有利には0~10質量、及び特に有利には0~5質量、e4場合により、αβ-不飽和カルボン酸を、上記の酸基の含有量を超えない量で、有利には0質量、及びe5少なくとも2つのラジカル重合可能な二重結合を有する少なくとも1つの化合物を0~3質量、有利には0~1質量、特に有利には少なくとも0~0.5質量、但し、前記合計は常に100質量であり、かつこのモノマー混合物には、請求項1で記載したガラス転移温度ならびに酸基の含有量が保持されることを条件とする、請求項1から4までのいずれか1項に記載のポリウレタン-ポリアクリレート-ハイブリッド分散液。モノマー混合物fは、以下のように構成される:f1少なくとも1つのシクロアルキルメタアクリレートを少なくとも60質量、有利には少なくとも70質量、及び特に有利には少なくとも80質量及び100質量まで、有利には95質量まで、及び特に有利には90質量まで、f2少なくとも1つの官能基を有する、少なくとも1つのメタアクリレート又はメタアクリルアミドを0質量、有利には少なくとも5質量、及び特に有利には少なくとも10質量、ならびに40質量まで、有利には30質量まで、及び特に有利には20質量まで、f3正確に1個のラジカル重合可能な二重結合を有する、少なくとも1つの芳香族環系を含むラジカル重合可能なモノマーを0~5質量、有利には0~3質量、及び特に有利には0質量、f4場合により、αβ-不飽和カルボン酸を、上記の酸基の含有量を超えないような量で、及びf5少なくとも2個のラジカル重合可能な二重結合を有する少なくとも1つの化合物を0~3質量、有利には0~1質量、特に有利には少なくとも0~0.5質量、但し、前記合計は常に100質量であり、かつこのモノマー混合物には、請求項1で記載したガラス転移温度ならびに酸基の含有量が保持されることを条件とする、請求項1から5までのいずれか1項に記載のポリウレタン-ポリアクリレート-ハイブリッド分散液。モノマーe1は、少なくとも部分的にメチルメタクリレートである、請求項5に記載のポリウレタン-ポリアクリレート-ハイブリッド分散液。モノマーf2は、少なくとも部分的にn-ブチルアクリレート及び/又は2-エチルヘキシルアクリレートである、請求項6に記載のポリウレタン-ポリアクリレート-ハイブリッド分散液。モノマーe2は、アクリル酸-2-ヒドロキシエチルエステル、アクリル酸-4-ヒドロキシブチルエステル、メタクリル酸-2-ヒドロキシエチルエステル、ウレイドエチルメタクリレート及びジアセトンアクリルアミドから成る群から選択される、請求項1から8までのいずれか1項に記載のポリウレタン-ポリアクリレート-ハイブリッド分散液。モノマーf2は、グリシジルメタクリレート、ウレイドエチルメタクリレート又はジアセトンアクリルアミドである、請求項1から9までのいずれか1項に記載のポリウレタン-ポリアクリレート-ハイブリッド分散液。基材を被覆及び含浸するための、請求項1から10までのいずれか1項に記載のポリウレタン-ポリアクリレート-ハイブリッド分散液の使用。基材は、木材、ベニヤ板、紙、厚紙、ボール紙、繊維、革、不織布、プラスチック表面、ガラス、セラミック、鉱物建築材料、金属ならびに被覆金属から成る群から選択される、請求項11に記載の使用。基材は、外部用途及び内部用途における木材である、請求項11に記載の使用。ポリウレタンP1ならびに開始剤I1の少なくとも一部を装入し、かつ開始剤I2とモノマーeの添加により重合を開始し、かつモノマーeが完全に又は部分的に反応した後に、モノマー混合物fを供給し、かつ実質的に完全に変換するまで重合を行う、請求項1から10までのいずれか1項に記載のポリウレタン-ポリアクリレート-ハイブリッド分散液を製造する方法。"